(57)【要約】【課題】建物外壁の目地溝内からシーリング材をカッター等で切除した後の、目地溝内面に残留するシーリング材の薄層を確実に除去して、目地溝内に新たに充填したシーリング材と目地溝内面との健全なる結合を得る。【解決手段】建物外壁１の目地溝２に充填された既設シーリング材を切除する；上記既設シーリング材の切除によって目地溝２内面に残留されたシーリング材の薄層４の表面に粘稠化したリモネン又はリモネンを成分とする粘稠化溶媒５を塗布する；上記リモネン又はリモネンを成分とする溶媒５により上記残留シーリング材の薄層４を軟化しつつ膨潤し、該軟化膨潤により残留シーリング材の薄層４の目地溝２内面に対する結合力を脆弱化する；上記軟化膨潤状態にある残留シーリング材を除去する；上記残留シーリング材を除去した目地溝２内に新たなシーリング材を充填するシーリング材の改修方法。【選択図】図３
2011042986.tif 000002
【特許請求の範囲】
【請求項１】
下記のＡ乃至Ｅの要件を備えるシーリング材の改修方法。
Ａ：建物外壁の目地溝に充填された既設シーリング材を切除する；
Ｂ：上記既設シーリング材の切除によって目地溝内面に残留されたシーリング材の薄層の表面に粘稠化したリモネン又はリモネンを成分とする粘稠化溶媒を塗布する；
Ｃ：上記リモネン又はリモネンを成分とする溶媒により上記残留シーリング材の薄層を軟化しつつ膨潤し、該軟化膨潤により残留シーリング材の薄層の目地溝内面に対する結合力を脆弱化する；
Ｄ：上記軟化膨潤状態にある残留シーリング材を除去する；
Ｅ：上記残留シーリング材を除去した目地溝内に新たなシーリング材を充填する。
【請求項２】
上記リモネン又はリモネンを成分とする溶媒の塗布後、３０分〜１８０分放置し、上記軟化膨潤を促すことを特徴とする請求項１記載のシーリング材の改修方法。
【請求項３】
リモネンとメンタン又は／及び石油留分である炭化水素を成分とする溶媒に金属石鹸を添加して粘稠性を付与して成る建物外壁の目地溝に充填されたシーリング材の改修方法に用いる残留シーリング材の除去剤。
【請求項４】
上記溶媒として無臭リモネンを用いたことを特徴とする請求項３記載の残留シーリング材の除去剤。
【発明の詳細な説明】
【技術分野】
【０００１】
本発明は建物外壁の目地溝に充填されたシーリング材の改修方法と、該改修方法に用いる残留シーリング材の除去剤に関する。
【背景技術】
【０００２】
建物外壁の目地溝内に充填されているシーリング材をカッター等で切除すると、該目地溝内面にシーリング材の薄層が残留される。
【０００３】
特許文献１は上記残留シーリング材の薄層を有する目地溝内奥にガスケットを内込めすると共に、該目地溝内にクリーム状又はペースト状にした有機酸を充填し、該有機酸を充填した目地溝の開口面をマスキングして上記有機酸を封鎖することにより、上記目地溝内面に残留されたシーリング材の薄層の溶解を促し、次に上記ガスケットを目地溝内から引き出して上記溶解された残留シーリング材の薄層を除去し、該残留シーリング材の薄層を除去した目地溝内に新たなシーリング材を充填する建物外壁における目地改修方法を開示している。
【先行技術文献】
【特許文献】
【０００４】
【特許文献１】特許第３３８９１７５号公報
【発明の概要】
【発明が解決しようとする課題】
【０００５】
而して上記有機酸を使用して残留シーリング材の薄層を除去する改修方法では、残留シーリング材の一部が目地溝内面の無数の微少な凹部に更に残留する恐れがあり、目地溝に再充填した新たなシーリング材と目地溝内面間に上記残留シーリング材が介在し、新たなシーリング材によるシーリング効果を損なう問題を有している。
【０００６】
つまり、上記従来例で使用している有機酸では、残留シーリング材の薄層と目地溝内面との接着面に充分に作用せず、残留シーリング材の薄層を目地溝内面から浮かす効果が充分に期待できない。
【０００７】
従ってヘラなどで上記薄層を掻き取った後においても、目地溝内面、特に同内面の凹部に残留する恐れがある。
【０００８】
又溶解した残留シーリング材の薄層を有機酸と共に引き出すためのガスケットを仕込む必要がある等、全体として作業が繁雑で工程と工期がかかり、工賃アップを招く問題点を有している。
【課題を解決するための手段】
【０００９】
本発明は上記問題点を解決するシーリング材の改修方法と、該改修方法に用いる残留シーリング材の除去剤を提供するものである。
【００１０】
本発明に係るシーリング材の改修方法は、既設シーリング材の切除によって目地溝内面に残留されたシーリング材の薄層の溶媒として粘稠化したリモネンを用い、該リモネン又は該リモネンを成分とする溶媒を上記シーリング材の残留薄層の表面に塗布する。
【００１１】
上記塗布後３０分〜１８０分放置し、好ましくは３０分〜１２０分放置し、上記リモネン又はリモネンを成分とする溶媒の作用により上記残留シーリング材の軟化膨潤を促す。該軟化膨潤により残留シーリング材の薄層の目地溝内面に対する結合力を脆弱化する。
【００１２】
リモネン又はリモネンを成分とする溶媒は、塗布後、約３０分程度で残留シーリング材の軟化膨潤を開始し、その効果は約１８０分程度迄持続する。次の除去作業時間を考慮すると、３０分〜１２０分程度の放置時間が適切である。
【００１３】
上記膨潤状態にある残留シーリング材を除去し、該残留シーリング材を除去した目地溝内に新たなシーリング材を充填する。
【００１４】
上記シーリング材の改修方法に使用する残留シーリング材の除去剤は、リモネンとメンタン又は／及び石油留分である炭化水素を成分とする溶媒に金属石鹸を添加し、粘稠化して成る。
【００１５】
再述すると、
１：単環式モノテルペンの基本骨格を有する１−メチル−４−イソプロペニル−１−シクロヘキセン（リモネン）、
２：１−イソプロピル−４−メチルシクロヘキサン（メンタン）、
３：石油留分である炭化水素、
中の１と２、又は１と３、又は１と２と３を成分とする溶媒に、金属石鹸を添加、粘稠化して成る建物外壁の目地溝に充填されたシーリング材の改修方法に用いる残留シーリング材の除去剤である。
【００１６】
この除去剤は粘稠化により目地溝内面に残留されたシーリング材の薄層から早期に揮散せずに塗布状態を所定時間保ち、残留薄層の軟化膨潤を確実に促すことができる。
【発明の効果】
【００１７】
本発明によれば、目地溝内からシーリング材をカッター等で切除した後の、目地溝内面に残留するシーリング材の薄層を軟化膨潤し、よって目地溝内面との結合力を脆弱化して確実に除去することができる。
【００１８】
これによって外壁の活性な母材表面を再現し、目地溝内面と該目地溝内に充填された新たなシーリング材との良好な接着が得られ、健全なるシーリング効果が得られる。
【００１９】
又建物外壁の目地溝に充填されたシーリング材改修作業の簡素化と、工期の短縮、工費削減を図ることができる。
【図面の簡単な説明】
【００２０】
【図１】図１乃至図６は本発明の建物外壁の目地溝内に充填されたシーリング材の改修方法を工程順に示し、図１は目地溝内に旧シーリング材が充填された状態を示す断面図。
【図２】図１の旧シーリング材をカッター等にて切除した後の、目地溝内面に残留している同シーリング材の薄層を示す断面図。
【図３】図２の残留シーリング材の薄層に粘稠化したリモネン又はリモネンを成分とする溶媒を塗布した状態を示す断面図。
【図４】図３の粘稠化したリモネン又はリモネンを成分とする溶媒を塗布した残留シーリング材の薄層の軟化膨潤状態を示す断面図。
【図５】図４の軟化膨潤した残留シーリング材の薄層を除去した状態を示す断面図。
【図６】図５の残留シーリング材の薄層を除去した後に新シーリング材を充填した状態を示す断面図。
【図７】図４における残留シーリング材の薄層が軟化膨潤し目地溝内面から浮いた状態を模視的に示す拡大断面図。
【発明を実施するための形態】
【００２１】
以下、本発明を実施するための形態を図１乃至図７に基づき説明する。
本発明に係るシーリング材の改修方法に用いる残留シーリング材の除去剤は、洗浄効果の高いリモネン（オレンジオイル等の柑橘類から抽出）を当該除去剤の主成分とし、除去剤として今まで考えられなかった粘稠化に成功した画期的な除去剤である。
【００２２】
上記除去剤は、リモネンとメンタン又は／及び石油留分である炭化水素を成分とする溶媒にアルミニウムジステアレート又はアルミニウムジオクテート又はアルミニウムモノオクテート等に代表される金属石鹸を添加し、粘稠化して成ることを特徴とする。
【００２３】
リモネンは単環式モノテルペノイドの一種で、化学式はＣ１０Ｈ１６、分子量は１３６．２３である。天然にはｄ体（化学名は（Ｒ）−１−メチル−４−（１−メチルエテニル）シクロヘキセン）シクロヘキセン）、ｌ体（化学名は（Ｓ）−１−メチル−４−（１−メチルエテニル）シクロヘキセン）、ｄ／ｌ体（化学名は１−メチル−４−（１−メチルエテニル）シクロヘキセン）の三種類が存在する。
【００２４】
本発明では、これらを総称してリモネンと称し、その総称化学名を１−メチル−４−イソプロペニル−１−シクロヘキセンとする。
【００２５】
又メンタンはテルペンの一種で、精油中等天然に存在する有機化合物であり、無色の液体で、フェンネル様の芳香を持つ。ｐ−メンタン骨格は多くのテルペン類の母体である。ｐ−メンタンはグロブルスユーカリの果実などの精油から得られる。
【００２６】
工業的には、リモネン、テルピネオール、シメンなどを水素化することによって合成され、これらｐ−メンタンの化学名は１−イソプロピル−４−メチルシクロヘキサンである。
【００２７】
建物外壁の目地溝に充填されたシーリング材の改修方法に用いる残留シーリング材の除去剤の実施例は下記の通りである。
【実施例１】
【００２８】
（１）１−メチル−４−イソプロペニル−１−シクロヘキセンを主成分とする溶媒：
３５．０質量部
（２）メンタン（１−イソプロピル−４−メチルシクロヘキサン）：
４５．０質量部
（３）脂肪族である脂環式炭化水素混成物：
２０．０質量部
（４）上記（１）、（２）、（３）１００質量部に対し、
金属石鹸（粘稠化剤）を２．７質量部
【実施例２】
【００２９】
（１）１−メチル−４−イソプロペニル−１−シクロヘキセンを主成分とする溶媒：
４０．０質量部
（２）メンタン（１−イソプロピル−４−メチルシクロヘキサン）：
３５．０質量部
（３）脂肪族である脂環式炭化水素混合物：
２５．０質量部
（４）上記（１）、（２）、（３）１００質量部に対し、
金属石鹸（粘稠化剤）を０．７質量部
【実施例３】
【００３０】
（１）１−メチル−４−イソプロペニル−１−シクロヘキセンを主成分とする溶媒：
９０．０質量部
（２）脂肪族である脂環式炭化水素混成物：
１０．０質量部
（３）上記（１）、（２）１００質量部に対し、
金属石鹸（粘稠化剤）を５．７質量部
【００３１】
上記実施例１乃至３を総括すると、上記除去剤は何れもリモネンとメンタン又は／及び石油留分である炭化水素を成分とする溶媒に金属石鹸を添加、粘稠化して成ることを示しており、この場合の金属石鹸の配合量は０．７〜５．７質量部であることを示しているが、０．３〜７．０質量部程度迄配合することが可能である。
【００３２】
再述すると、
（１）単環式モノテルペンの基本骨格を有する１−メチル−４−イソプロペニル−１−シクロヘキセン（リモネン）、
（２）１−イソプロピル−４−メチルシクロヘキサン（メンタン）、
（３）石油留分である炭化水素、
中の（１）、（２）又は（１）、（３）又は（１）、（２）、（３）を成分とする溶媒に金属石鹸を添加、粘稠化して成る。
【００３３】
次に、上記除去剤を用いたシーリング材の改修方法について例示する。
図１に示すように、外壁１の目地溝２に充填されているシーリング材３が劣化した場合の改修方法として、先ず図２に示すように、該シーリング材３をカッターやサンダー等で切除する。
【００３４】
図２に示すように、上記シーリング材３をカッターやサンダー等で切除した場合には、目地溝２の内面６（シーリング材３の接着界面）にシーリング材３の薄層４が残留する。
【００３５】
従来は、この残留シーリング材３の薄層４を形成するシーリング材を溶媒にて溶解した後、更にカッターやナイロン研磨布などの物理的力を用いて除去している。
【００３６】
然しながら、上記方法ではシーリング材３の接着面がポーラスな場合、シーリング材３を完全に除去することは難しく、目地溝内面６の微少な凹所にシーリング材３が残留し、それ故当該目地溝２に新規に充填施工するシーリング材の接着性を悪化する問題を招来する。
【００３７】
この接着面（目地溝内面６）に残存するシーリング材３の薄層４を確実に除去する方法として、リモネンが残留シーリング材３の薄層４を軟化膨潤させ、目地溝２の内面６との結合力を脆弱化し、即ち内面６から薄層４を浮かす効果があることを見い出し、本発明に係る残留シーリング材の除去剤、並びに該除去剤を用いたシーリング材の改修方法を着想するに至ったものである。
【００３８】
即ち図３に示すように、実施例１乃至３に例示されるリモネン又はリモネンを成分とする溶媒５を目地溝内面６に残留するシーリング材３の薄層４に塗布する。
【００３９】
図４に示すように、上記リモネン又はリモネンを成分とする溶媒５の塗布後、３０分〜１８０分放置すると、上記残留シーリング材３の薄層４の軟化膨潤を招来し、図７に示すように、該軟化膨潤によって目地溝内面６から軟化膨潤し浮いた状態を形成する。
【００４０】
図５に示すように、上記溶媒の軟化膨潤時間（放置時間）を待って、上記軟化膨潤状態にある残留シーリング材３の薄層４を皮すき等で除去する。
【００４１】
好ましくは３０分〜１２０分内で軟化膨潤状態にある残留シーリング材３を除去することが望ましい。
【００４２】
溶媒の塗布後、３０分迄は軟化膨潤には不足で、１８０分以上では溶媒が蒸発して硬化し、膨潤前の状態に戻ってしまう。
【００４３】
目地溝内面６に残存していたシーリング材３の薄層４は上記軟化膨潤によって目地溝内面６との強固な結合が解消乃至脆弱化され、上記皮すき等により略完璧に除去することができ、目地溝内面６の微少な凹部内に残留シーリング材３が残存する事態を可及的に防止できる。
【００４４】
よって新シーリング材７の目地溝内面６との接着に実質的に悪影響を及ぼさない目地溝内面６を再現する。つまり外壁１の活性な母材表面６を露出する。
【００４５】
図６に示すように、上記残留シーリング材３の薄層４を除去した目地溝２内に新たなシーリング材７を充填し、該新たなシーリング材７（例えばシリコーン系シーリング材又は変成シリコーン系シーリング材等）を上記外壁１の活性な母材表面（目地溝内面）６に健全に接着せしめる。
【００４６】
上記改修方法においては、上記溶媒の塗布後に従来行われていた目地溝２の開口面をマスキングテープによって閉鎖する必要はない。
【００４７】
上記リモネン又はリモネンを成分とする溶媒５が粘稠性を有しない場合には、外壁目地溝２の内面に塗布してもすぐに流れてしまい、その溶解作用を得ることができない。
【００４８】
他方、リモネンはオレンジ等の柑橘類から抽出した媒体であることから環境にやさしい除去剤である利点を有する。
【００４９】
而してリモネンの上記臭気対策として、化学構造がリモネンと類似しリモネン臭を低減させたもの（以下、無臭リモネンと呼ぶ）を選定しその効果を確認したが、無臭リモネンの種類によってはその効果は異なる。
【００５０】
他方上記リモネン又はリモネンを成分とする溶媒５を垂直や水平目地溝内面６に流れずに保持できるようにノンサグ状にするため、上記リモネン又はリモネンを成分とする溶媒５の粘稠化に着手し、上記目地溝内面６に塗布しその作用を遺憾なく発揮せしめる、上記実施例１乃至３に示すリモネン又はリモネンを成分とする粘稠化溶媒を得て、上記改修方法における溶媒としての実用を図った。
【００５１】
即ち一般的にリモネン又はリモネンを成分とする洗浄剤を粘稠化（残留シーリング材３の薄層４への塗布状態を維持することができる粘稠化）する試みは全く想定されておらず、該リモネン又はリモネンを成分とする溶媒５の粘稠化により、残留シーリング材３の薄層４の除去目的を有効に達成できたものである。
【００５２】
更に、建物外壁１の目地溝２に充填されたシーリング材３の改修工事は膨大な工事量であり、上記環境にやさしいリモネンの利用によってこの種外壁目地のシーリング材の改修工事を抜本的に改善し、環境改善に資することができる。
【００５３】
前記したシーリング材の改修方法に用いる残留シーリング材３の除去剤について再述すると、（１）単環式モノテルペンの基本骨格を有する１−メチル−４イソプロペニル−１−シクロヘキセンを主成分とする無色透明液体（沸点範囲１７５〜１７９℃）と、（２）化学的に合成されるメンタン：１−イソプロピル−４−メチルシクロヘキサン（沸点範囲１６７〜１７０℃）と、（３）石油留分である低臭、低芳香族炭化水素で、脂肪族と脂環式炭化水素の混成物（沸点範囲１６３〜１９０℃）の三種の溶剤を組み合わせた溶媒に、分子式中少なくとも８個の炭化水素原子を含む脂肪酸の非アルカリ金属塩であるアルミニウム石鹸を添加し、粘稠体を生成したものから成る残存シーリング材の除去剤である。
【００５４】
溶剤としては、上記（１）と（２）の組み合わせ、上記（１）と（３）の組み合わせでも良いが、上記（１）と（２）、（３）の三種の組み合わせが最も好ましい。
【００５５】
アルミニウム石鹸は理論的にモノソープ、ジソープ、トリソープの三種が存在するが、モノソープ、ジソープの生成が最も容易に起こるので好ましい。
【００５６】
市販品のモノソープ、ジソープ、トリソープなる呼称は化学的な化合物を意味するものではなく、石鹸の製造に使用したアルミニウムと脂肪酸の割合を示すことが多い。
【００５７】
ここでは、モノ、ジ、トリソープ中のアルミニウムと脂肪酸の成分量が最も多いアルミニウム石鹸をモノソープ、ジソープ、トリソープと称する。モノソープとジソープは有機溶媒に対する溶解挙動において著しく異なる。ジソープは炭化水素に容易に分散し、ゲルを形成するが、モノソープは炭化水素に対する溶解度が小さい。
【００５８】
前記（１）の溶媒に対してはジソープの溶解性が良く、前記（２）、（３）に対しては溶解性が劣る。
【００５９】
同様に、脂肪酸の炭化水素数が多い程、前記（１）の溶媒に対してはジソープの溶解性は良く、前記（２）、（３）に対しては溶解性に劣る。
【００６０】
ここでは、前記（１）の溶媒１−メチル−４−イソプロペニル−１−シクロヘキセンの使用範囲は２０〜５０質量％が好ましく、２５〜３５質量％が最も好ましい。脂肪族、脂環式炭化水素混成物はアルミニウム石鹸を分散させる働きと残存シーリング材中に含まれる可塑剤の溶解を可能にする程度の割合で１５〜３０質量％が好ましく、２０〜２５質量％が最も好ましい。
【００６１】
前記溶媒メンタンは前記（１）溶媒と前記（３）の溶媒の中間の働きをする溶媒で、３０〜６０質量％の組み合わせ量で、好ましくは４０〜５０質量％である。但し、残存シール材の膨潤性は前記溶媒（１）が最も良好で、次に溶媒（２）で溶媒（３）は膨潤性に劣る。
【００６２】
アルミニウム石鹸のゲル体は固体化（ゼリー状）にならない程度の粘稠性を必要とするので、炭素数８個の脂肪酸と炭素数１８個の脂肪酸のモノソープ、ジソープの組み合わせを用いると目的の粘稠性ゲル体が得られるが、炭素数１２個又は１６個であっても粘稠性が得られるので、使用可能である。
【符号の説明】
【００６３】
１…建物外壁、２…目地溝、３…シーリング材、４…残留シーリング材の薄層、５…リモネン又はリモネンを成分とする溶媒、６…目地溝内面、７…新シーリング材。
【図１】
2011042986.tif 000003
【図２】
2011042986.tif 000004
【図３】
2011042986.tif 000005
【図４】
2011042986.tif 000006
【図５】
2011042986.tif 000007
【図６】
2011042986.tif 000008
【図７】
2011042986.tif 000009